ТРИПЛЕКС С ЭФФЕКТОМ СВЕЧЕНИЯ

Предлагаемое изделие относится к слоистым изделиям, содержащим в основном листовое стекло и может быть использовано для изготовления декоративных и художественных триплексов или многослойных стекол - склеенных между собой полимерным материалом в различном сочетании пластин стекла, образующих многослойный блок с защитными свойствами.
Известен триплекс, состоящий из двух слоев стекла, декоративного элемента, акриловой или полистирольной, или полиуретановой смолы в качестве склеивающего вещества, акриловая или полистирольная, или полиуретановая смола залита между стеклами таким образом, что покрывает декоративный элемент целиком по контуру, дополнительно между слоями стекла, отдельно от декоративного элемента, расположены участки акриловой или полистирольной, или полиуретановой смолы, функцией которых является стабилизация стекол триплекса, а остальное пространство между стеклами содержит пустоты. [1]
Недостатком данного триплекса является низкая механическая прочность триплекса. Образованные пустоты для достижения долговечности декоративного элемента путем неполной заливки пространства между стеклами значительно ослабляет конструкцию триплекса в силу неравномерности его слоев, что приводит к его расслоению и попаданию влаги и воздушных масс внутрь стеклопакета. Последнее приводит к снижению долговечности и последующему разрушению как декоративного элемента, так и триплекса в целом.
Наиболее близким аналогом по технической сущности и достигаемому эффекту является мебельная декоративная конструкция, включающая вставку образованную совокупностью стекол и источников света. Вставка образована триплексом, причем межстекольная пленка триплекса выполнена с нанесенными на ней изображениями и/или цветной, а источниками света являются многожильные световые волноводы, размещенные в пазах торцов конструкции по ее периметру, причем источники света снабжены средствами управления включением/выключением света и световыми эффектами. [2]
Недостатком данного триплекса с источником света является дороговизна и сложность технологии процесса изготовления, зависимость от источников тока, электробезопасность. Для размещения световых волноводов в триплексе сделаны пазы, что ослабляет механическую прочность конструкции триплекса. Световые волноводы при работе нагреваются, и при нагреве происходит деформации и отслаивание слоев триплекса, что также негативно сказывается на прочностных характеристиках триплекса.
Задачей предлагаемой полезной модели является упрощение технологии изготовления триплекса с эффектом свечения без использования световых волноводов.
Техническим результатом предлагаемого технического решения является повышение прочности и увеличения срока службы триплекса с эффектом свечения.
Указанный результат достигается тем, что в триплексе с эффектом свечения, содержащем стеклянные полотна, между стеклянными полотнами залита полимерная композиция, имеющая в составе фотолюминофор.
Полимерная композиция, залитая между стекол в качестве склеивающего вещества, не содержит пустот и пазов, что обеспечивает высокую прочность триплекса. Имеющийся в составе полимерной композиции фотолюминофор (разновидность люминофоров, которые обладают свойствами сохранения накопленной энергии и ее отдачи с обладанием собственного послесвечения) позволяет ей накапливать световую энергию от любого источника света, попадающего на поверхность триплекса. Это обеспечивает триплексу возможность светиться в темноте длительное время без необходимости применения световых волноводов, источников тока и различных средств управления последними, исключает возможность нагрева и, как следствие, деформацию и отслаивание слоев триплекса, что обеспечивает долгий срок службы триплекса с эффектом свечения. В триплексе с эффектом свечения может быть использована любая полимерная композиция, которая после застывания обеспечивает прочное соединение стекол, например, смола полимерная "Акролат-13", производитель НПП Макромер г.Владимир, или другая аналогичная полимерная композиция. Это могут быть очень вязкие смолы, обеспечивающие высокие прочностные свойства, терморасширяющиеся композиции, дающие огнестойкость и т.д. В составе полимерной композиции могут быть использованы как органические фотолюминофоры, так и неорганические фотолюминофоры, например, фосфорицентный пигмент, производство Китай. Органические люминофоры часто объединяют под более общим названием «люминесцентных красителей», которые поглощают световую энергию и излучают видимый свет. Органические фотолюминофоры обладают, как правило, яркой люминесценцией под действием ультрафиолетовой и коротковолновой части видимого света и применяются, например, как декоративные краски. Неорганические фотолюминофоры обладают достаточной энергетической эффективностью и высокой устойчивостью к воздействию ультрафиолетового облучения по сравнению с органическими фотолюминофорами. Таким образом, фотолюминофоры по своим основным характеристикам, как таковым, способны обеспечивать необходимый эффект в заявленном решении.
Стеклянные полотна могут быть различными и по форме (плоские, гнутые), и по функциональным возможностям (прозрачные, рассеивающие.
Триплекс с эффектом свечения иллюстрируется чертежами, где на фиг 1. представлен триплекс с эффектом свечения, вид в разрезе, на фиг.2. - триплекс с эффектом свечения, вид сбоку.
Триплекс с эффектом свечения содержит стеклянные полотна 1 (фиг 1, 2), между стеклянными полотнами залита полимерная композиция 2, имеющая в своем составе фотолюминофор. Межстекольное пространство 3 изолировано от воздействия внешней среды двухсторонней клеящей лентой на (фигуре не показано).
Триплекс с эффектом свечения изготавливается следующим способом. Нарезают стеклянные полотна 1 необходимого размера, затем при помощи двусторонней клеящей ленты стеклянные полотна 1 собирают в послойный блок. Между стеклянными полотнами оставляют межстекольное пространство 3, торцы послойного блока по периметру тщательно изолируют от воздействия внешней среды и от протекания полимерной композиции 2 с фотолюминофором. Оставляют технологическое отверстие для заливки полимерной композиции 2 с фотолюминофором. Последней с помощью заливного устройства заполняют межстекольное пространство 3. Количество фотолюминофора в полимерной композиции должно быть достаточным, чтобы склеивающие свойства полимерной композиции были достаточными для обеспечения прочности триплекса. Экспериментальным путем установлено, что, например, полимерная композиция, подобранная из расчета 1 г фотолюминофора на 10 миллилитров полимерной композиции, обеспечивает свечение триплекса в темноте 3-4 часа. Большее количество фотолюминофора в составе полимерной композиции дает более яркое и длительное свечение. Послойный блок укладывают на ровную поверхность и держат под облучением ультрафиолетовыми лампами до полного застывания полимерной композиции 2 с фотолюминофором. Возможно применение двухкомпонентной самоотверждающийся смолы, после заливки которой не требуется дополнительная обработка. Все используемые смолы испытываются на светостойкость как производителем, так и самим потребителем. Толщина межстекольного пространства 3 в триплексе с эффектом свечения может варьироваться.
Источники информации:
1. Патент на полезную модель №74339 (Екимов Ю.В., Горбунов Д.Б.), 12.02.2008 г., «Декоративный триплекс повышенной долговечности».
2. Патент РФ на полезную модель №74274 (Семикин В.П.), 14.02.2008 г., «Мебельная декоративная конструкция».